(57)【要約】  本発明は、製造コスト及び製造時間を減縮して工程性が改善されたエアロゲルブランケットの製造方法を提供するものであって、具体的には、前駆体、酸触媒及び含水アルコールを混合してゾルを準備する段階；前記ゾルに基材を沈積させた後、気体状のシラザン系化合物と反応し、ゲルを形成するのと同時に熟成及び表面改質反応が進められて湿潤ゲルブランケットが形成される段階；及び湿潤ゲルブランケットを乾燥してエアロゲルブランケットを製造する段階；を含むエアロゲルブランケットの製造方法に関する。
2021523088.tif 000002
【特許請求の範囲】
【請求項１】
前駆体物質、酸触媒及び含水アルコールを混合してゾルを準備する段階；
前記ゾルに基材を沈積させた後、気体状のシラザン系化合物と反応させ、ゲルを形成するのと同時に熟成及び表面改質反応が進められて湿潤ゲルブランケットが形成される段階；及び
前記湿潤ゲルブランケットを乾燥してエアロゲルブランケットを製造する段階；を含むエアロゲルブランケットの製造方法。
【請求項２】
前記熟成は、前記気体状のシラザン系化合物が前記ゾルに含まれた含水アルコールと反応して発生したアンモニアにより行われる、請求項１に記載のエアロゲルブランケットの製造方法。
【請求項３】
前記シラザン系化合物は、下記化学式１で表される化合物である、請求項１に記載のエアロゲルブランケットの製造方法。
【化３】
2021523088.tif 000006
前記化学式１中、
Ｒ1及びＲ3は、それぞれ独立して、炭素数１から８のアルキル基であり、
Ｒ2及びＲ4は、それぞれ独立して、水素原子または炭素数１から８のアルキル基であり、
ｎ及びｍは、それぞれ独立して、１から３の整数である。
【請求項４】
前記シラザン系化合物は、テトラアルキルジシラザン及びヘキサアルキルジシラザンからなる群から選択されるいずれか１つ又は２つ以上の混合物を含み、前記アルキルは、炭素数１から４のアルキル基である、請求項１に記載のエアロゲルブランケットの製造方法。
【請求項５】
前記シラザン系化合物は、ヘキサメチルジシラザン（ＨＭＤＳ）を含む、請求項１に記載のエアロゲルブランケットの製造方法。
【請求項６】
前記表面改質は、前記気体状のシラザン系化合物が前記ゾルに含まれた含水アルコールと反応して発生した、アルコキシシラン系化合物及びアルキルシラノール系化合物からなる群から選択された１つ以上の化合物によるものである、請求項１に記載のエアロゲルブランケットの製造方法。
【請求項７】
前記気体状のシラザン系化合物は、前記シリカゾル１００重量部に対して２．５重量部から４．２重量部で供給される、請求項１に記載のエアロゲルブランケットの製造方法。
【請求項８】
前記含水アルコールは、含水メタノール、含水エタノール、含水イソプロパノール、含水ブタノール、含水グリセロール、含水エチレングリコール、含水プロピレングリコール、含水ジエチレングリコール、含水ジプロピレングリコール及び含水ソルビトールからなる群から選択される１つ以上である、請求項１に記載のエアロゲルブランケットの製造方法。
【請求項９】
前記ゾルは、シリカゾルである、請求項１に記載のエアロゲルブランケットの製造方法。
【請求項１０】
前記酸触媒は、硝酸、塩酸、酢酸、硫酸及びフッ酸からなる群から選択される１種以上の無機酸である、請求項１に記載のエアロゲルブランケットの製造方法。
【請求項１１】
前記湿潤ゲルブランケットの形成段階で有機溶媒をさらに追加して用いない、請求項１に記載のエアロゲルブランケットの製造方法。
【請求項１２】
前記含水アルコールは、前記ゾル１００重量部に対して６０重量部から９９重量部で含まれる、請求項１に記載のエアロゲルブランケットの製造方法。
【請求項１３】
前記湿潤ゲルブランケットの形成段階は、５０℃から７５℃の温度条件の下で行われる、請求項１に記載のエアロゲルブランケットの製造方法。
【請求項１４】
前記湿潤ゲルブランケットの形成段階は、２時間から５時間の間行われる、請求項１に記載のエアロゲルブランケットの製造方法。
【発明の詳細な説明】
【技術分野】
【０００１】
［関連出願の相互参照］
本出願は、２０１８年１２月１３日付韓国特許出願１０−２０１８−０１６１０９０号に基づく優先権の利益を主張し、当該韓国特許出願の文献に開示された全ての内容は、本明細書の一部として含まれる。
【０００２】
本発明は、エアロゲルブランケットの製造方法に関する。
【背景技術】
【０００３】
エアロゲル（ａｅｒｏｇｅｌ）は、９０％〜９９．９％程度の気孔率と、１ｎｍ〜１００ｎｍの範囲の気孔サイズを有する超多孔性の高比表面積（＞５００ｍ2／ｇ）物質であって、優れた超軽量／超断熱／超低誘電などの特性を有する新素材である。これにより、エアロゲル素材の開発研究はもちろん、透明断熱材及び環境にやさしい高温型断熱材、高集積素子用超低誘電薄膜、触媒及び触媒担体、スーパーキャパシタ用電極、海水淡水化用電極材料としての応用研究も活発に進められている。
【０００４】
エアロゲルの最も大きい長所は、従来のスタイロフォーム（登録商標）などの有機断熱材よりも低い０．３００Ｗ／ｍ・Ｋ以下の熱伝導率を示す超断熱性（ｓｕｐｅｒ−ｉｎｓｕｌａｔｉｏｎ）である点と、有機断熱材の致命的な弱点である火事脆弱性と火事時における有害ガスの発生を解決することができるという点である。
【０００５】
一般的に、エアロゲルは、エアロゲルブランケットに適用されて用いられる場合が多く、エアロゲルブランケットは、ゾル形成、湿潤ゲル形成、熟成（ａｇｉｎｇ）、溶媒置換、表面改質、乾燥という工程を経るゾル−ゲル法を介して製造されている。
【０００６】
しかし、前記ゾル−ゲル法は、前記のように多段工程を経なければならないため、多くの費用及び時間が要求される。より具体的には、熟成段階及び表面改質段階では多量の溶媒が必要なので、製造コストが高くなるという問題点が存在する。
【０００７】
したがって、より簡単で、製造コストを節減して工程性を向上させることができる新たなエアロゲルブランケットの製造方法の開発が必要な実情である。
【先行技術文献】
【特許文献】
【０００８】
【特許文献１】韓国公開特許第１０−２０１６−０１０００８２号公報
【発明の概要】
【発明が解決しようとする課題】
【０００９】
本発明は、前記のような問題点を解決するためのものであって、既存の製造方法より製造工程を単純化することができるエアロゲルブランケットの製造方法を提供し、製造コスト及び製造時間を減縮して工程性が改善されたエアロゲルブランケットの製造方法を提供する。
【課題を解決するための手段】
【００１０】
一具現例として、本発明は、前駆体物質、酸触媒及び含水アルコールを混合してゾルを準備する段階；前記ゾルに基材を沈積させた後、気体状のシラザン系化合物と反応し、ゲルを形成するのと同時に熟成及び表面改質反応が進められて湿潤ゲルブランケットが形成される段階；及び前記湿潤ゲルブランケットを乾燥してエアロゲルブランケットを製造する段階；を含むエアロゲルブランケットの製造方法を提供する。
【００１１】
一方、熟成は、前記気体状のシラザン系化合物が前記ゾルに含まれた含水アルコールと反応して発生したアンモニアによるものであってよい。
【００１２】
また、表面改質は、前記気体状のシラザン系化合物が前記ゾルに含まれた含水アルコールと反応して発生したアルコキシシラン系化合物及びアルキルシラノール系化合物よりなる群から１つ以上の化合物によるものであってよい。
【００１３】
また、シラザン系化合物は、下記化学式１で表される化合物であるものであってよい。
【００１４】
【化１】
2021523088.tif 000003
【００１５】
前記化学式１中、Ｒ1及びＲ3はそれぞれ独立して炭素数１から８のアルキル基であってよく、Ｒ2及びＲ4はそれぞれ独立して水素原子または炭素数１から８のアルキル基であってよく、ｎ及びｍはそれぞれ独立して１から３の整数であってよい。
【００１６】
また、気体状のシラザン系化合物は、ヘキサアルキルジシラザン及びテトラアルキルジシラザンよりなる群から選択された１つ以上の化合物であってよく、この中でもヘキサメチルジシラザン（ＨＭＤＳ）を含むものであってよい。
【００１７】
このとき、気体状のシラザン系化合物は、前記ゾル１００重量部に対して２．５重量部から４．２重量部で供給されてよい。
【００１８】
例えば、含水アルコールは、含水メタノール、含水エタノール、含水イソプロパノール、含水ブタノール、含水グリセロール、含水エチレングリコール、含水プロピレングリコール、含水ジエチレングリコール、含水ジプロピレングリコール及び含水ソルビトールよりなる群から選択される１種以上であってよい。
【００１９】
他の例を挙げると、酸触媒は、硝酸、塩酸、酢酸、硫酸及びフッ酸よりなる群から選択される１種以上の無機酸であってよい。
【００２０】
一方、前記湿潤ゲルブランケットの形成段階は、有機溶媒をさらに追加して用いなくてもよい。
【００２１】
例えば、前記含水アルコール溶媒は、前記シリカゾル１００重量部に対して６０重量部から９９重量部で含まれてよい。
【００２２】
一方、ゲル化反応段階は、５０℃から７５℃の温度条件の下で行われてよい。
【００２３】
このとき、ゲル化反応段階は、２時間から５時間の間行われてよい。
【発明の効果】
【００２４】
本発明によるエアロゲルブランケットの製造方法は、気体状のシラザン系化合物を用いて、反応時に発生するアンモニア、アルコキシシラン系化合物及びアルキルシラノール系化合物、例えば、トリメチルエトキシシラン（ＴＭＥＳ）及びトリメチルシラノール（ＴＭＳ）などにより別途の熟成（ａｇｉｎｇ）段階や表面改質段階をさらに経なくてもよいため、工程を単純化することができる。一方、一般的に、熟成段階や表面改質段階を経る場合、有機溶媒を追加で用いるが、前記段階を別途経ないので、溶媒及び表面改質剤を追加的に用いる必要がなく、製造コストも下げることができる。
【図面の簡単な説明】
【００２５】
【図１】従来の発明によるエアロゲルブランケットの製造方法のフローチャートを示した図である。
【図２】本発明によるエアロゲルブランケットの製造方法のフローチャートを示した図である。
【発明を実施するための形態】
【００２６】
以下、本発明に対する理解を助けるために本発明をさらに詳細に説明する。
【００２７】
本発明の説明及び特許請求の範囲で用いられる用語や単語は、通常的かつ辞典的な意味に限定して解釈されてはならず、発明者は自身の発明を最善の方法で説明するために用語の概念を適宜定義することができるという原則に即し、本発明の技術的思想に適合する意味と概念として解釈されなければならない。
【００２８】
本発明によるエアロゲルブランケットの製造方法は、（１）ゾルを準備する段階；（２）前記ゾルに基材を沈積させた後、気体状のシラザン系化合物と反応し、ゲルを形成するのと同時に熟成及び表面改質反応が進められて湿潤ゲルブランケットが形成される段階；及び（３）前記湿潤ゲルブランケットを乾燥してエアロゲルブランケットを製造する段階；を含む。以下、各段階を順に説明する。
【００２９】
（１）ゾル準備段階
本発明の一実施形態によるゾルは、ゾル−ゲル反応で多孔性のゲルを形成できる物質であれば制限せず、具体的に、無機ゾル、有機ゾルまたはこれらの組み合わせを含んでよい。無機ゾルは、ジルコニア、酸化イットリウム、ハフニア、アルミナ、チタニア、セリア、シリカ、酸化マグネシウム、酸化カルシウム、フッ化マグネシウム、フッ化カルシウム及びこれらを組み合わせたものを含んでよく、有機ゾルは、ポリアクリレート、ポリオレフィン、ポリスチレン、ポリアクリロニトリル、ポリウレタン、ポリイミド、ポリフルフラールアルコール、フェノールフルフリルアルコール、メラミンホルムアルデヒド、レゾルシノールホルムアルデヒド、クレゾールホルムアルデヒド、フェノールホルムアルデヒド、ポリビニルアルコールジアルデヒド、ポリシアヌレート、ポリアクリルアミド、種々のエポキシ、寒天、アガロース及びこれらを組み合わせたものを含んでよい。また、ブランケット用基材との優れた混和性を確保し、ゲルに形成する際に多孔性をより改善することができ、低い熱伝導度を有するエアロゲルブランケットを製造する側面から、好ましくは前記ゾルがシリカゾルであってよい。
【００３０】
本発明の一実施形態による触媒化されたゾルが触媒化されたシリカゾルの場合、前記シリカゾルは、シリカ前駆体、酸触媒及び含水アルコールを混合して準備する。
【００３１】
具体的に、前記シリカ前駆体は、シリコン含有アルコキシド系化合物であってよく、例えば、テトラメチルオルトシリケート（ｔｅｔｒａｍｅｔｈｙｌ  ｏｒｔｈｏｓｉｌｉｃａｔｅ；ＴＭＯＳ）、テトラエチルオルトシリケート（ｔｅｔｒａｅｔｈｙｌ ｏｒｔｈｏｓｉｌｉｃａｔｅ；ＴＥＯＳ）、メチルトリエチルオルトシリケート（ｍｅｔｈｙｌｔｒｉｅｔｈｙｌ ｏｒｔｈｏｓｉｌｉｃａｔｅ）、ジメチルジエチルオルトシリケート（ｄｉｍｅｔｈｙｌ  ｄｉｅｔｈｙｌ ｏｒｔｈｏｓｉｌｉｃａｔｅ）、テトラプロピルオルトシリケート（ｔｅｔｒａｐｒｏｐｙｌ ｏｒｔｈｏｓｉｌｉｃａｔｅ）、テトライソプロピルオルトシリケート（ｔｅｔｒａｉｓｏｐｒｏｐｙｌ ｏｒｔｈｏｓｉｌｉｃａｔｅ）、テトラブチルオルトシリケート（ｔｅｔｒａｂｕｔｙｌ ｏｒｔｈｏｓｉｌｉｃａｔｅ）、テトラセカンダリーブチルオルトシリケート（ｔｅｔｒａ  ｓｅｃｏｎｄａｒｙ  ｂｕｔｙｌ  ｏｒｔｈｏｓｉｌｉｃａｔｅ）、テトラターシャリーブチルオルトシリケート（ｔｅｔｒａ  ｔｅｒｔｉａｒｙ  ｂｕｔｙｌ  ｏｒｔｈｏｓｉｌｉｃａｔｅ）、テトラヘキシルオルトシリケート（ｔｅｔｒａｈｅｘｙｌ  ｏｒｔｈｏｓｉｌｉｃａｔｅ）、テトラシクロヘキシルオルトシリケート（ｔｅｔｒａｃｙｃｌｏｈｅｘｙｌ  ｏｒｔｈｏｓｉｌｉｃａｔｅ）、テトラドデシルオルトシリケート（ｔｅｔｒａｄｏｄｅｃｙｌ  ｏｒｔｈｏｓｉｌｉｃａｔｅ）などのようなテトラアルキルオルトシリケートであってよい。
【００３２】
前記シリカ前駆体は、準備される前記シリカゾル１００重量部に対してシリカ（ＳｉＯ2）の含量が０．１重量部から３０．０重量部となるように用いられてよい。前記シリカの含量が前記範囲内である場合、断熱性能に優れながらも、機械的物性もある程度の水準以上を維持するエアロゲルブランケットを製造することができる。
【００３３】
一方、前記酸触媒は、シリカ前駆体の水化反応を促進させるために酸化反応を起こすことができるものであれば、如何なる酸も用いられてよく、具体的に、硝酸、塩酸、酢酸、硫酸及びフッ酸などのような１種以上の無機酸を用いることができる。但し、前記羅列されたものに限定されるものではない。
【００３４】
また、前記含水アルコールは、表面改質反応を促進させるのと同時に最終製造されるシリカエアロゲルブランケットの疎水化度を調節するために用いられる。
【００３５】
また、前記含水アルコールは、シリカゾル内のシリカ密度を調節し、気体状のシラザン系化合物をアンモニア、アルコキシシラン系化合物及びアルキルシラノール系化合物に分解させる役割を担う。一例として、前記気体状のシラザン系化合物が気体状ヘキサメチルジシラザンである場合、前記含水アルコールは、前記ヘキサメチルジシラザンをアンモニア、トリメチルエトキシシラン（ＴＥＭＳ）、トリメチルシラノール（ＴＭＳ）に分解させる役割を担うものであってよい。
【００３６】
前記含水アルコールは、具体的に、含水メタノール、含水エタノール、含水イソプロパノール、含水ブタノールなどのような１価含水アルコール；または含水グリセロール、含水エチレングリコール、含水プロピレングリコール、含水ジエチレングリコール、含水ジプロピレングリコール、及び含水ソルビトールなどのような多価含水アルコールであってよく、これらのうちいずれか１つ又は２つ以上の混合物が用いられてよい。この中でも水及びエアロゲルとの混和性を考慮するとき、含水メタノール、含水エタノール、含水イソプロパノール、含水ブタノールなどのような炭素数１から６の１価含水アルコールであってよい。
【００３７】
このとき、前記含水アルコールは、前記ゾル１００重量部に対して６０重量部から９９重量部、より好ましくは７０重量部から９９重量部で含まれる場合、下記（２）段階で気体状のシラザン系化合物と充分に反応し、アンモニア、トリメチルエトキシシラン（ＴＭＥＳ）及びトリメチルシラノール（ＴＭＳ）などを形成させることができる。
【００３８】
（２）湿潤ゲルブランケットの形成段階
湿潤ゲルブランケットの形成段階は、前記（１）段階で準備されたゾルに基材を沈積させた後、気体状のシラザン系化合物と反応し、ゲルを形成するのと同時に熟成及び表面改質反応が進められて行われる。本発明の一実施形態による湿潤ゲルブランケットは、基材内に含浸されたゾルがゲル化し、ゲルが形成された基材を示すものであってよく、具体的に、湿潤ゲルとブランケット基材の複合体を示すものであってよい。
【００３９】
従来のエアロゲルブランケットを製造する方法による場合、図１に記載されたとおり、ゾルのゲル化以後、別途の熟成段階、表面改質段階を追加的にさらに経た後、最後に超臨界乾燥段階を経なければならない。よって、多段階を経なければならないため、製造工程が長く、工程経済性が下がるという問題点があった。一方、熟成及び表面改質を行うためには、ゾル内の含水アルコール以外に追加的にアルコールのような有機溶媒を必ず用いなければならず、表面改質段階では追加的に表面改質剤をさらに用いなければならないので、製造コストもまた高くて商用化に限界があった。
【００４０】
本発明の湿潤ゲルブランケットの形成段階の場合、気体状のシラザン系化合物と含水アルコールとの反応を介してアンモニア（ＮＨ3）及びアルコキシシラン系化合物及びアルキルシラノール系化合物、例えば、アンモニア、トリメチルエトキシシラン（ＴＭＥＳ）及びトリメチルシラノール（ＴＭＳ）などが発生する。よって、前記ゾルと気体状のシラザン系化合物が反応するとき、ゲルを形成するのと同時に熟成及び表面改質反応が全て進められ、湿潤ゲルブランケットが一段階により形成され得る。また、本発明による場合、前記湿潤ゲルブランケットの形成段階で有機溶媒をさらに追加して用いなくてもよいため、製造コストを節減して工程性を改善させ得る。
【００４１】
したがって、本発明のエアロゲルブランケットの製造方法は、図２に示されているとおり、従来の製造方法とは異なり、熟成段階及び表面改質段階を別途経なくても前記段階を経たことと同一の効果を奏することができるので、製造工程を単純化し、製造コストも節減することができるようになった。
【００４２】
先ず、前記（１）段階により製造されたゾルに基材を沈積させる。具体的に、前記沈積は基材を収容することができる反応容器内でなされてよく、前記反応容器にゾルを注いだり、ゾル入りの反応容器内に基材を入れて浸したり含浸する方法で沈積させてよい。
【００４３】
一方、前記基材の形態は、フィルム、シート、網、繊維、多孔質体、発泡体、不織布体またはこれらの２層以上の積層体であってよい。また、用途に応じてその表面に表面粗度が形成されるかパターン化されたものであってよい。より具体的に、前記基材は、シリカエアロゲルの挿入が容易な空間又は空隙を含んで断熱性能がさらに向上され得る繊維であってよい。
【００４４】
具体的に、前記基材の素材は、ポリアミド、ポリべンゾイミダゾール、ポリアラミド、アクリル樹脂、フェノール樹脂、ポリエステル、ポリエーテルエーテルケトン（ＰＥＥＫ）、ポリオレフィン（例えば、ポリエチレン、ポリプロピレンまたはこれらの共重合体など）、セルロース、カーボン、綿、ウール、麻、不織布、ガラス繊維又はセラミックウールなどを含んでよい。
【００４５】
ゾルに基材を沈積させた後、気体状のシラザン系化合物と反応させる。具体的に、前記ゾルに沈積された基材が入っている反応容器と別途の容器に液体状のシラザン系化合物を入れておいた後、それぞれの容器をともに密閉させた後、温度を高めて液体状のシラザン系化合物を気化させ、気体状のシラザン系化合物と反応させる方法を用いることができる。または、ゾルに基材を沈積させ、密閉させた後、気体状のシラザン系化合物を供給することもでき、前記気体状のシラザン系化合物だけが含まれた反応容器内にシリカゾルに沈積された基材を投入して反応させてよい。但し、反応させる方式が特定の方法により限定されるものではない。
【００４６】
本発明の一実施形態によれば、前記シラザン系化合物は、具体的に、１分子内にアルキル基を２個以上含むシラザン系化合物であってよく、より具体的には、下記化学式１の化合物であってよい：
【００４７】
【化２】
2021523088.tif 000004
【００４８】
前記化学式１中、Ｒ1及びＲ3はそれぞれ独立して炭素数１から８のアルキル基であってよく、Ｒ2及びＲ4はそれぞれ独立して水素原子または炭素数１から８のアルキル基であってよく、ｎ及びｍはそれぞれ独立して１から３の整数であってよい。
【００４９】
前記シラザン系化合物の具体的な例としては、１，３−ジエチルジシラザン（１，３−ｄｉｅｔｈｙｌｄｉｓｉｌａｚａｎｅ）、１，１，３，３−テトラメチルジシラザン（１，１，３，３−ｔｅｔｒａｍｅｔｈｙｌｄｉｓｉｌａｚａｎｅ）、１，１，３，３−テトラエチルジシラザン（１，１，３，３−ｔｅｔｒａｅｔｈｙｌｄｉｓｉｌａｚａｎｅ）、１，１，１，３，３，３−ヘキサメチルジシラザン（１，１，１，３，３，３−ｈｅｘａｍｅｔｈｙｌｄｉｓｉｌａｚａｎｅ；ＨＭＤＳ）、１，１，１，３，３，３−ヘキサエチルジシラザン（１，１，１，３，３，３−ｈｅｘａｅｔｈｙｌｄｉｓｉｌａｚａｎｅ）、１，１，３，３−テトラエチルジシラザン（１，１，３，３−ｔｅｔｒａｅｔｈｙｌｄｉｓｉｌａｚａｎｅ）又は１，３−ジイソプロピルジシラザン（１，３−ｄｉｉｓｏｐｒｏｐｙｌｄｉｓｉｌａｚａｎｅ）などを挙げることができ、これらのうち１種単独または２種以上の混合物が用いられてよい。
【００５０】
この中でも、前記シラザン系表面改質剤は、エアロゲルの疎水性をさらに増加させることができるように、前記化学式１のシラザン系化合物において２つの水素原子とともに炭素数１から４のアルキル基を４個含むテトラアルキルジシラザン；または炭素数１から４のアルキル基を６個含むヘキサアルキルジシラザンであってよく、より具体的には、ヘキサメチルジシラザン（ＨＭＤＳ）又はテトラメチルジシラザンであってよい。
【００５１】
一方、前記気体状のシラザン系化合物とゾルが沈積された基材が反応する場合、ゾル、具体的にシリカゾルに含まれている含水アルコールと前記気体状のシラザン系化合物が反応するようになり、アンモニア（ＮＨ3）が発生し得る。このとき、前記気体状のシラザン系化合物が前記ゾルに含まれた含水アルコールと反応して発生したアンモニアにより熟成がゲル化反応と同時になされるようになる。
【００５２】
また、前記反応により、アルコキシシラン系化合物及びアルキルシラノール系化合物よりなる群から１つ以上の化合物も発生でき、具体的に、前記シラザン系化合物がヘキサメチルジシラザンである場合、トリメチルエトキシシラン（ＴＭＥＳ）及びトリメチルシラノール（ＴＭＳ）よりなる群から１つ以上の化合物が発生することができる。
【００５３】
したがって、前記気体状のシラザン系化合物が前記ゾルに含まれた含水アルコールと反応して発生した前記アルコキシシラン系化合物及びアルキルシラノール系化合物、具体的に、トリメチルエトキシシラン（ＴＭＥＳ）及びトリメチルシラノール（ＴＭＳ）などの化合物によりゲル化反応、熟成反応と同時に表面改質もまたなされるようになる。
【００５４】
一方、前記アルコキシシラン系化合物及びアルキルシラノール系化合物は、従来のエアロゲルブランケットを製造する際、表面改質剤として用いられる物質である。すなわち、本発明のシラザン系化合物を表面改質剤として用いる物質の前駆体物質であるものであってよい。本発明によるゲル化反応の際には、別途の表面改質剤を追加して表面改質段階を経なくとも、シラザン系化合物から分解されたアルコキシシラン系化合物などのような化合物によりエアロゲル、具体的に、シリカエアロゲルの表面が疎水性に改質され得る。前記のように表面が改質される場合、シリカ表面のシラノール基（Ｓｉ−ＯＨ）が空気中の水分を吸収してエアロゲルブランケットの熱伝導性が高くなるという問題点を予め防止することができる。
【００５５】
このとき、前記気体状のシラザン系化合物は、前記シリカゾル１００重量部に対して２．５重量部から４．２重量部、好ましくは２．９重量部から４．２重量部、より好ましくは３．４重量部から４．２重量部で供給されてよい。前記シラザン系化合物が前記範囲内で用いられる場合、製造コストを節減しながらもある程度の水準以上の断熱性を有するエアロゲルブランケットの製造方法を提供することができる。
【００５６】
本発明の一実施形態により気体状のシラザン系化合物を用いる場合、溶媒が不要なため原材料の費用を節減することができ、また一般的に表面改質時に用いられる有機溶媒が用いられないので、環境にやさしい側面から効果的である。また、液体状のシラザン系化合物を用いたときに比べ、表面改質の効率がさらに改善され得る。
【００５７】
具体的に、エアロゲルブランケットの優れた疎水性のためには、表面改質が湿潤ゲルブランケット全体的に均一になされるようにすることが重要であり、これは湿潤ゲルブランケットの表面及び内部に表面改質の有効成分（以下、表面改質剤と記す）が均一に分散されることで実現することができる。本発明の一実施形態のように気体状のシラザン系化合物を用いる場合には、拡散性（ｄｉｆｆｕｓｉｖｉｔｙ）に優れた気体固有の性質によりゲル化に形成される湿潤ゲルブランケットの表面及び内部に表面改質剤の分散がよくなされ、これにより製造されたエアロゲルブランケットは全体的に均一な疎水性を有し得る。しかし、液体状のシラザン系化合物を用いる場合、湿潤ゲルブランケットに全体的に表面改質剤が均一に分散できるようにするためには、表面改質剤溶液が、ゲル化に形成される湿潤ゲルブランケット全体を入れることができる程度の体積で必要であり、これは、通常、溶媒に希釈させて用いることにより必要な体積を満たす。このように、液体状のシラザン系化合物を用いる場合、追加的な溶媒の使用が必須であるため原材料の費用が高くなり、一般的に溶媒として用いられる種類は有機溶媒なので、環境的な側面でも好ましくないことがある。また、シラザン系化合物を溶媒に希釈させて用いるようになると、溶媒の存在により相対的に表面改質の効率が気体状のシラザン系化合物に比べて下がるしかなく、同一の量のシラザン系化合物で表面改質を進める際、液体状のシラザン系化合物溶液（希釈液）を用いたときに表面改質の時間がさらに長くかかるようになるので、効率性が大きく下がる。このとき、表面改質の時間を短縮させるためには、シラザン系化合物を過量用いて表面改質剤溶液の濃度を高めなければならないが、これは相対的に高費用であるシラザン系化合物を浪費するという結果をもたらすことになる。すなわち、シラザン系化合物の使用量に比べ最大化された表面改質の反応効率を得るためには、気体状のシラザン系化合物の適用が好ましい。
【００５８】
ここで、前記表面改質剤は、本発明でシラザン系化合物の分解反応の結果で生成されるアルコキシシラン系化合物及び／またはアルキルシラノール系化合物を示すものであってよく、これは、表面改質反応での有効成分として作用する物質であってよい。
【００５９】
また、液体状のシラザン系化合物以外に追加的な希釈溶媒を添加せず液体状のシラザン系化合物をそのまま用いる場合には、前述のとおり、ゲル化に形成される湿潤ゲルブランケットが浸る程度の過量の化合物が必要となり、これにより相対的に高価であるシラザン系化合物を過量用いるようになるので経済的でない。さらに、過量の使用により反応混合物でシラザン系化合物の濃度が高くなり、高い濃度のシラザン系化合物は前駆体物質の間の縮合反応が容易になされないように妨害する要因となり得るので、ゲル化の時間が長くかかるか、さらに悪くなる場合、ゲル化自体が進まないという問題が発生し得る。
【００６０】
さらに、基材に沈積されたゾルを溶媒に希釈した液体状のシラザン系化合物と反応させてゲル化、熟成及び表面改質を同時に進める場合には、基材表面及び内部だけでなく、基材以外の反応混合物溶液の全体でゲル化がなされて湿潤ゲルのモノリス形態に形成される。すなわち、このモノリスの湿潤ゲル内部に単に基材が含まれているだけであり、基材内部または表面にだけ湿潤ゲルが形成されるものではないため、全体の湿潤ゲルのモノリスで湿潤ゲルブランケットを回収したとき、ブランケット内の湿潤ゲルのシリカ濃度が顕著に少なく、熱伝導度、疎水性などの物性が低下するという問題が発生することがあり、またブランケットと接触しない大部分の湿潤ゲルは廃棄されるので、前駆体物質、シラザン系化合物などの原材料の浪費が発生するという問題がある。
【００６１】
また、基材だけでなく、ゾル及びシラザン系化合物の希釈液を含んだ反応混合物溶液全体の体積面積に対してゲルが形成されるので、最終的に目的とする規格のエアロゲルブランケットを安定的に製造することができず、基材規格だけで最終生成物であるエアロゲルブランケットの規格の制御が容易でないという問題があり、目的とする規格のエアロゲルブランケットを確保するためには、別途の裁断工程などの追加工程が伴なわなければならないので、工程効率が下がることがある。
【００６２】
一方、前記湿潤ゲルブランケットの形成段階は、５０℃から７５℃、好ましくは５５℃から７５℃、より好ましくは６０℃から７５℃の温度条件の下で行われてよい。前記湿潤ゲルブランケットの形成段階が前記温度範囲内で行われる場合、含水アルコールの気化速度及び液体状のシラザン系化合物が気化される速度を調節してゲルが形成される時間を遅滞しないように気体状のシラザン系化合物を供給することができる。また、前記温度範囲内で前記湿潤ゲルブランケットの形成段階が進められる場合、熟成、表面改質反応が同時に進められてよい。
【００６３】
このとき、前記湿潤ゲルブランケットの形成段階は、２時間から５時間の間行われてよい。本発明の場合、既存のエアロゲルブランケットの製造方法とは異なり、別途の熟成、表面改質段階をさらに経ない。よって、既存に３段階を経るときに必要な各段階別の時間の総合と比べるとき、全体の工程時間もまた短縮させることができる。
【００６４】
また、本発明の一実施形態による湿潤ゲルブランケットは、形成以後、乾燥する段階をさらに行ってよい。
【００６５】
本発明の一実施形態による前記乾燥段階は、熟成されたゲルの気孔構造をそのまま維持しながら溶媒を除去する工程を介して行われてよく、前記乾燥段階は、超臨界乾燥又は常圧乾燥工程によってよい。または、前記乾燥段階は、超臨界乾燥及び常圧乾燥を順次に全て行うものであってよい。
【００６６】
前記超臨界乾燥工程は、超臨界二酸化炭素を用いて行われてよい。二酸化炭素（ＣＯ2）は、常温及び常圧では気体状態であるが、臨界点（ｓｕｐｅｒｃｒｉｔｉｃａｌ  ｐｏｉｎｔ）と呼ばれる一定の温度及び高圧の限界を超えると蒸発過程が起こらないため、気体と液体の区別ができない臨界状態となり、この臨界状態にある二酸化炭素を超臨界二酸化炭素と称する。
【００６７】
超臨界二酸化炭素は、分子の密度は液体に近いが、粘度は低いため気体に近い性質を有し、拡散が速くて熱伝導性が高いため、乾燥効率が高く、乾燥工程の時間を短縮させることができる。
【００６８】
具体的に、前記超臨界乾燥工程は、超臨界乾燥反応器内に熟成された湿潤ゲルブランケットを入れた後、液体状態のＣＯ2を満たして湿潤ゲル内部のアルコール溶媒をＣＯ2で置換する溶媒置換工程を行う。その後、一定の昇温速度、具体的には、０．１℃／ｍｉｎから１℃／ｍｉｎの速度で、４０から７０℃に昇温させた後、二酸化炭素が超臨界状態になる圧力以上の圧力、具体的には、１００ｂａｒから１５０ｂａｒの圧力を維持して二酸化炭素の超臨界状態で一定の時間、具体的には、２０分から１時間の間維持する。一般的に、二酸化炭素は３１℃の温度、７３．８ｂａｒの圧力で超臨界状態になる。二酸化炭素が超臨界状態になる一定の温度及び一定の圧力で２時間から１２時間、より具体的には、２時間から６時間の間維持した後、徐々に圧力を除去して超臨界乾燥工程を完了し、エアロゲルブランケットを製造することができる。
【００６９】
また、常圧乾燥工程の場合、７０から２００℃の温度及び常圧（１±０．３  ａｔｍ）下で、熱風乾燥、ＩＲ  ｄｒｙｉｎｇなどの通常の方法により行われてよい。
【００７０】
前記のような乾燥工程の結果として、ナノサイズの気孔を有する多孔性エアロゲルを含むブランケットが製造され得る。特に、本発明の一実施形態によるシリカエアロゲルは、高い疎水化度とともに優れた物性的特性、特に、低いタップ密度と高い気孔率を有し、これを含むシリカエアロゲル含有ブランケットは低い熱伝導度とともに優れた機械的柔軟性を有する。
【００７１】
また、前記乾燥工程の前又は後に、厚さ調節及びブランケットの内部組織と表面形状を均一にするための圧着工程、用途に応じて適切な形態又はモフォロジーを有するようにするための成形工程、または別途の機能層を積層する積層工程などがさらに行われてもよい。
【００７２】
以下、本発明の属する技術分野において通常の知識を有する者が容易に実施できるように、本発明の実施形態について詳細に説明する。しかし、本発明は幾多の異なる形態に具現されてよく、ここで説明する実施形態に限定されない。
【００７３】
［実施例］
１．実施例１
テトラエチルオルトシリケート（ＴＥＯＳ）と含水エタノールを重量比３：１で混合して製造した混合溶液（シリカ含量＝４ｗｔ％）に、水に希釈した塩酸溶液（濃度＝０．１５％）を前記混合溶液のｐＨが１となるように添加した後混合し、シリカゾルを製造した。製造したシリカゾルにガラス繊維を沈積させた後、気体状のヘキサメチルジシラザンがシリカゾル１００重量部に対して４．２重量部で入っている密閉容器内に投入し、７０℃で５時間の間湿潤ゲルブランケットを形成した。前記湿潤ゲルブランケットを７．２Ｌの超臨界抽出器（ｅｘｔｒａｃｔｏｒ）に入れてＣＯ2を注入した。その後、抽出器内の温度を１時間かけて６０℃に昇温し、５０℃、１００ｂａｒで超臨界乾燥した。その後、２時間かけてＣＯ2を排出（ｖｅｎｔｉｎｇ）し、１５０℃のオーブンで追加で常圧乾燥してエアロゲルブランケットを製造した。
【００７４】
２．実施例２
湿潤ゲルブランケットの形成段階を７０℃で３時間の間行ったことを除いては、実施例１と同一の方法でエアロゲルブランケットを製造した。
【００７５】
３．実施例３
湿潤ゲルブランケットの形成段階を５０℃で行ったことを除いては、実施例１と同一の方法でエアロゲルブランケットを製造した。
【００７６】
４．実施例４
気体状のヘキサメチルジシラザンを実施例１に対して６０重量部に減縮して密閉容器内に供給したことを除いては、実施例１と同一の方法でエアロゲルブランケットを製造した。
【００７７】
５．実施例５
気体状のヘキサメチルジシラザンを実施例１に対して５０重量部に減縮して密閉容器内に供給したことを除いては、実施例１と同一の方法でエアロゲルブランケットを製造した。
【００７８】
［比較例］
１．比較例１
テトラエチルオルトシリケート（ＴＥＯＳ）と含水エタノールを重量比３：１で混合して製造した混合溶液（シリカ含量＝４ｗｔ％）に、水に希釈した塩酸溶液（濃度＝０．１５％）を前記混合溶液のｐＨが１となるように添加した後混合し、シリカゾルを製造した。その後、シリカゾルにアンモニア触媒を０．５体積％の含量で添加してゲル化反応を開始し、ガラス繊維を沈積させて、シリカ湿潤ゲル複合体を製造した。製造されたシリカ湿潤ゲル複合体を、エタノール溶液の中に７０℃の温度で１時間の間放置して熟成させた。その後、ヘキサメチルジシラザンとエタノールを１：１９の体積比で混合して製造した表面改質剤溶液を湿潤ゲルに対して９０体積％で添加し、７０℃で４時間の間表面改質させて疎水性シリカ湿潤ゲル複合体を製造した。前記疎水性シリカ湿潤ゲル複合体を７．２Ｌの超臨界抽出器（ｅｘｔｒａｃｔｏｒ）に入れ、ＣＯ2を注入した。その後、抽出器内の温度を１時間かけて６０℃に昇温し、５０℃、１００ｂａｒで超臨界乾燥した。その後、２時間かけてＣＯ2を排出（ｖｅｎｔｉｎｇ）し、１５０℃のオーブンで追加で常圧乾燥してエアロゲルブランケットを製造した。
【００７９】
２．比較例２
表面改質を７０℃で２時間の間行ったことを除いては、比較例１と同一の方法でエアロゲルブランケットを製造した。
【００８０】
３．比較例３
比較例１に対し６０重量部に減縮されたヘキサメチルジシラザンを用いて表面改質剤溶液を製造したことを除いては、比較例１と同一の方法でエアロゲルブランケットを製造した。
【００８１】
４．比較例４
比較例１に対し５０重量部に減縮されたヘキサメチルジシラザンを用いて表面改質剤溶液を製造したことを除いては、比較例１と同一の方法でエアロゲルブランケットを製造した。
【００８２】
５．比較例５
気体状のヘキサメチルジシラザンの代わりに、液体状のヘキサメチルジシラザンとエタノールを１：１９の体積比で混合して製造した溶液にシリカゾルが沈積されたガラス繊維を投入することを除いては、実施例１と同一の方法でエアロゲルブランケットを製造した。このとき、ヘキサメチルジシラザンはシリカゾル１００重量部に対して４．２重量部が含まれたものである。
【００８３】
実験例
前記実施例１から６及び比較例１から５の各物性を測定し、その結果を下記表１に示した。一方、比較例５の場合、ゾル及び表面改質溶液を含んだ反応物全体の体積に対してゲル化が進められてエアロゲルモノリスが製造され、このうちエアロゲルブランケットだけを別に回収して物性を測定した。
【００８４】
１）常温熱伝導度（ｍＷ／ｍＫ、２５℃）
実施例及び比較例で製造したエアロゲルブランケットを、ＮＥＴＺＳＣＨ社製のＨＦＭ  ４３６装備を用いて常温熱伝導度を測定した。
【００８５】
２）水分含浸率（疎水化度）の測定（ｗｔ％）
実施例及び比較例で製造されたシリカエアロゲルブランケットで１００ｍｍ×１００ｍｍサイズの試片を準備し、２１±２℃である蒸溜水の上に試片を浮かべた後、メッシュスクリーン（ｍｅｓｈ  ｓｃｒｅｅｎ）を水面の下に１２７ｍｍまで沈める（含浸）。１５分後、前記メッシュスクリーンを除去し、試片が浮び上がればクランプ（ｃｌａｍｐ）で試片を取り、垂直で６０±５秒間吊り下げておく。その後、含浸前／後の試片の重量をそれぞれ測定して重量増加率を下記式１で計算し、これを水分含浸率として定義する。
【００８６】
［式１］
重量増加率（＝水分含浸率、ｗｔ％）＝｛（含浸後の試片の重量−含浸前の試片の重量）／（含浸前の試片の重量）｝  ×  １００ｗｔ％
【００８７】
【表１】
2021523088.tif 000005
【００８８】
前記表１に記載されたとおり、実施例は別途の表面改質段階や熟成段階をさらに経ていないにもかかわらず、比較例と比べるとき、熱伝導度が低くて断熱性能に優れていることを確認することができる。また、実施例の場合、比較例と比べるとき、水分含浸率もまたさらに低くて撥水性が高いことを確認することができる。
【００８９】
この中でも、比較例５は、エアロゲルブランケットでない基材が内部に含まれたエアロゲルのモノリスで製造され、物性測定のためにエアロゲルモノリスからエアロゲルブランケットを別途回収する工程が必要であり、また、ブランケットの表面及び内部に含まれていないエアロゲルは全て廃棄されたので、エアロゲルブランケット内のシリカエアロゲルの比率が他の実施例及び比較例に比べて顕著に低く、熱伝導度及び水分含浸率が大きく低下することを確認できる。
【図１】
2021523088.tif 000007
【図２】
2021523088.tif 000008
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
前駆体物質、酸触媒及び含水アルコールを混合してゾルを準備する段階；
前記ゾルに基材を沈積させた後、気体状のシラザン系化合物と反応させ、ゲルを形成するのと同時に熟成及び表面改質反応が進められて湿潤ゲルブランケットが形成される段階；及び
前記湿潤ゲルブランケットを乾燥してエアロゲルブランケットを製造する段階；を含むエアロゲルブランケットの製造方法。
【請求項２】
前記熟成は、前記気体状のシラザン系化合物が前記ゾルに含まれた含水アルコールと反応して発生したアンモニアにより行われる、請求項１に記載のエアロゲルブランケットの製造方法。
【請求項３】
前記シラザン系化合物は、下記化学式１で表される化合物である、請求項１または２に記載のエアロゲルブランケットの製造方法。
【化３】
2021523088.tif 000009
前記化学式１中、
Ｒ1及びＲ3は、それぞれ独立して、炭素数１から８のアルキル基であり、
Ｒ2及びＲ4は、それぞれ独立して、水素原子または炭素数１から８のアルキル基であり、
ｎ及びｍは、それぞれ独立して、１から３の整数である。
【請求項４】
前記シラザン系化合物は、テトラアルキルジシラザン及びヘキサアルキルジシラザンからなる群から選択されるいずれか１つ又は２つ以上の混合物を含み、前記アルキルは、炭素数１から４のアルキル基である、請求項１〜３のいずれか一項に記載のエアロゲルブランケットの製造方法。
【請求項５】
前記シラザン系化合物は、ヘキサメチルジシラザン（ＨＭＤＳ）を含む、請求項１〜４のいずれか一項に記載のエアロゲルブランケットの製造方法。
【請求項６】
前記表面改質は、前記気体状のシラザン系化合物が前記ゾルに含まれた含水アルコールと反応して発生した、アルコキシシラン系化合物及びアルキルシラノール系化合物からなる群から選択された１つ以上の化合物によるものである、請求項１〜５のいずれか一項に記載のエアロゲルブランケットの製造方法。
【請求項７】
前記気体状のシラザン系化合物は、前記シリカゾル１００重量部に対して２．５重量部から４．２重量部で供給される、請求項１〜６のいずれか一項に記載のエアロゲルブランケットの製造方法。
【請求項８】
前記含水アルコールは、含水メタノール、含水エタノール、含水イソプロパノール、含水ブタノール、含水グリセロール、含水エチレングリコール、含水プロピレングリコール、含水ジエチレングリコール、含水ジプロピレングリコール及び含水ソルビトールからなる群から選択される１つ以上である、請求項１〜７のいずれか一項に記載のエアロゲルブランケットの製造方法。
【請求項９】
前記ゾルは、シリカゾルである、請求項１〜８のいずれか一項に記載のエアロゲルブランケットの製造方法。
【請求項１０】
前記酸触媒は、硝酸、塩酸、酢酸、硫酸及びフッ酸からなる群から選択される１種以上の無機酸である、請求項１〜９のいずれか一項に記載のエアロゲルブランケットの製造方法。
【請求項１１】
前記湿潤ゲルブランケットの形成段階で有機溶媒をさらに追加して用いない、請求項１〜１０のいずれか一項に記載のエアロゲルブランケットの製造方法。
【請求項１２】
前記含水アルコールは、前記ゾル１００重量部に対して６０重量部から９９重量部で含まれる、請求項１〜１１のいずれか一項に記載のエアロゲルブランケットの製造方法。
【請求項１３】
前記湿潤ゲルブランケットの形成段階は、５０℃から７５℃の温度条件の下で行われる、請求項１〜１２のいずれか一項に記載のエアロゲルブランケットの製造方法。
【請求項１４】
前記湿潤ゲルブランケットの形成段階は、２時間から５時間の間行われる、請求項１〜１３のいずれか一項に記載のエアロゲルブランケットの製造方法。
【国際調査報告】
2021523088.tif 000010
2021523088.tif 000011
2021523088.tif 000012
2021523088.tif 000013